(57)【要約】【課題】ＢＰＡなどのフェノール骨格を有するエポキシ樹脂を含まず、加工性、耐レトルト性、耐腐食性に優れた塗膜を形成し得る水性塗料、および、当該水性塗料の塗膜を有する被覆缶を提供することを目的とする。【解決手段】カルボキシル基を有し、酸価が５０ｍｇＫＯＨ／ｇ以上であるオレフィン系ポリマー（Ａ）、アミド基を有するモノマー（ｍ１）を含有するアクリル系モノマー（ｂ）を重合してなるアクリル系ポリマー（Ｂ）、硬化剤（Ｃ）、および水性分散媒を含むことを特徴とする水性塗料。【選択図】  なし【特許請求の範囲】
【請求項１】
カルボキシル基を有し、酸価が５０ｍｇＫＯＨ／ｇ以上であるオレフィン系ポリマー（Ａ）、アミド基を有するモノマー（ｍ１）を含有するアクリル系モノマー（ｂ）を重合してなるアクリル系ポリマー（Ｂ）、硬化剤（Ｃ）、および水性分散媒を含むことを特徴とする水性塗料。
【請求項２】
カルボキシル基を有し、酸価が５０ｍｇＫＯＨ／ｇ以上であるオレフィン系ポリマー（Ａ）と、アミド基を有するモノマー（ｍ１）を含有するアクリル系モノマー（ｂ）を重合してなるアクリル系ポリマー（Ｂ）と、水性分散媒とを含むエマルション（Ｘ）、
および硬化剤（Ｃ）を含む、請求項１記載の水性塗料。
【請求項３】
カルボキシル基を有し、酸価が５０ｍｇＫＯＨ／ｇ以上であるオレフィン系ポリマー（Ａ）を含む水性分散体または水溶液中で、アミド基を有するモノマー（ｍ１）を含有するアクリル系モノマー（ｂ）を重合してなるエマルション（Ｘ）、および硬化剤（Ｃ）を含む、請求項２記載の水性塗料。
【請求項４】
硬化剤（Ｃ）が、フェノール樹脂（ｃ１）、アミノ樹脂（ｃ２）、およびβ−ヒドロキシアルキルアミド化合物（ｃ３）からなる群より選ばれる一種以上である、請求項１〜３いずれか１項に記載の水性塗料。
【請求項５】
オレフィン系ポリマー（Ａ）とアクリル系ポリマー（Ｂ）との合計１００質量部に対し、硬化剤（Ｃ）を０．１〜２０質量部含有する、請求項１〜４いずれか１項に記載の水性塗料。
【請求項６】
オレフィン系ポリマー（Ａ）とアクリル系ポリマー（Ｂ）との質量比が、（Ａ）／（Ｂ）＝１０／９０〜６０／４０である、請求項１〜５いずれか１項に記載の水性塗料。
【請求項７】
アミド基を有するモノマー（ｍ１）が、アクリル系モノマー（ｂ）１００質量％中、０．１〜２０質量％含まれる、請求項１〜６いずれか１項に記載の水性塗料。
【請求項８】
アミド基を有するモノマー（ｍ１）が、Ｎ−アルコキシアルキル（メタ）アクリルアミド、およびＮ−ヒドロキシアルキル（メタ）アクリルアミドからなる群より選ばれる一種以上であることを特徴とする、請求項１〜７いずれか１項に記載の水性塗料。
【請求項９】
アクリル系ポリマー（Ｂ）のガラス転移温度が１０℃〜１００℃である、請求項１〜８いずれか１項に記載の水性塗料。
【請求項１０】
飲料又は食品を収納するための缶材の被覆に用いられることを特徴とする請求項１〜９いずれか１項に記載の水性塗料。
【請求項１１】
缶材と、
該缶材表面の少なくとも一部を被覆する、請求項１〜９いずれか１項に記載の水性塗料の硬化塗膜とを、
有する被覆缶。
【発明の詳細な説明】
【技術分野】
【０００１】
本発明は、水性塗料、および被覆缶に関する。
【背景技術】
【０００２】
従来、ブリキ、ティンフリースチール、アルミ等の金属素材を使用した金属缶の内面には、内容物（食料や飲料等）による金属の腐食を防ぐために、合成樹脂保護被膜が施されてきた。
【０００３】
使用される被覆用の塗料から形成される塗膜には、内容物による耐腐食性、耐レトルト性、加工性に優れることが求められる。加工性に優れるとは、缶材（缶用の金属基材）に塗膜を形成後、缶材と塗膜とを共に成型しても塗膜が損なわれないことをいう。例えば、キャップ部材との篏合のために首部にねじ山が設けられるボトル缶や、タブの取り付けを要する蓋部材のように凹凸形状が多い部材には、より高度な加工性が求められる。これらの要求物性を発現する塗料として、ビスフェノール型のエポキシ樹脂とアクリル系樹脂による自己乳化型のエポキシ樹脂とフェノール樹脂とを用いた水性塗料が幅広く用いられてきた。
【０００４】
特許文献１には、自己乳化性のビスフェノール型エポキシ樹脂（Ａ）部およびフェノール樹脂（Ｄ）を含む水性塗料が開示されている。特許文献１によれば、当該水性塗料の塗膜は、飲料中のフレーバー成分が吸着し難く、亜硫酸塩を含む飲料に対する耐腐食性に優れ、且つ加工性に優れた塗膜が得られるとされている。
【０００５】
しかし、近年、環境ホルモン等の毒性の懸念からほ乳瓶などの乳幼児向け容器についてビスフェノールＡ（以下、ＢＰＡという）を構成成分とする樹脂の使用が諸外国では制限されつつある。
そのため食品容器・包装分野では、ＢＰＡ型エポキシ樹脂を使用しない缶内面用塗料が要求されているのに加え、揮発性有機化合物（以下、ＶＯＣという）の規制から水性塗料の需要がより多く求められている
【０００６】
特許文献２には、ＢＰＡ型エポキシ樹脂を含まない水性塗料として、エチレン性不飽和結合を含有するポリエステル樹脂に、カルボキシル基を含有する特定のアクリルモノマーをグラフト重合してなる、アクリル変性ポリエステル樹脂を含有する缶内面用水性被覆組成物が開示されている。
【０００７】
特許文献３には、特定のモノマーから形成されたアクリル系共重合体（Ｂ）によってモノマー（Ａ）を水に乳化し、前記モノマー（Ａ）をラジカル重合してポリマーエマルション（Ｄ１）を得、前記ポリマーエマルション（Ｄ１）とフェノール樹脂（Ｅ）とを混合し、水性塗料を得、該水性塗料を製缶塗料として用いる旨開示されている。
【先行技術文献】
【特許文献】
【０００８】
【特許文献１】特開２００６−３６９６４号公報
【特許文献２】特開２００２−３０２６３９号公報
【特許文献３】特開２０１５−１９３８３４号公報
【発明の概要】
【発明が解決しようとする課題】
【０００９】
しかしながら、特許文献２に記載される缶内面被覆組成物から形成される塗膜では、耐レトルト性が不十分であった。また、特許文献３に記載されるような水性塗料では、高度な加工性や耐腐食性が不十分であるという問題があった。
【００１０】
本発明は、このような実情に鑑みてなされたものであり、ＢＰＡなどのフェノール骨格を有するエポキシ樹脂を含まず、加工性に優れ、且つ耐レトルト性、耐腐食性に優れた塗膜を形成し得る水性塗料、および、当該水性塗料の塗膜を有する被覆缶を提供することを目的とする。
【課題を解決するための手段】
【００１１】
本発明に係る水性塗料は、カルボキシル基を有し、酸価が５０ｍｇＫＯＨ／ｇ以上であるオレフィン系ポリマー（Ａ）、アミド基を有するモノマー（ｍ１）を含有するアクリル系モノマー（ｂ）を重合してなるアクリル系ポリマー（Ｂ）、硬化剤（Ｃ）、および水性分散媒を含む。
【００１２】
本発明に係る被覆缶は、缶材と、該缶材表面の少なくとも一部に、前記実施形態の水性塗料の塗膜を有する。
【発明の効果】
【００１３】
本発明によれば、ＢＰＡなどのフェノール骨格を有するエポキシ樹脂を含まず、加工性、耐レトルト性、および耐腐食性に優れた塗膜を形成し得る水性塗料、および、当該水性塗料の塗膜を有する被覆缶が可能である。
【図面の簡単な説明】
【００１４】
【図１】図１は、加工性試験の試験片の作製方法を説明する。（ａ）テストパネルを折り曲げる前の模式図、（ｂ）テストパネルを折り曲げて試験片を作製する説明の模式図、（ｃ）試験片におもりを落下させる方法を説明した模式図。
【発明を実施するための形態】
【００１５】
以下、本発明の水性塗料、および被覆缶について説明する。
なお、本実施形態において、モノマー、およびアクリル系モノマーは、エチレン性不飽和モノマーである。また、（メタ）アクリル酸は、アクリル酸、およびメタクリル酸の各々を含み、（メタ）アクリレートは、アクリレートおよびメタクリレートの各々を含む。
本実施形態において、「ポリマー（重合体）」は「コポリマー（共重合体）」を含むものとする。
本実施形態において「水溶性」とは、水への溶解度が２０℃条件下で１．０質量部以上のものをいう。また「ノニオン性」とは、水中において分子構造中にカチオン部分、アニオン部分のいずれもが生成し得ない性質のこといい「ノニオン性」の対義語として表記する「イオン性」とは、水中において分子構造中にカチオン部分およびアニオン部分の少なくとも一方が存在し得る性質をいう。
また本実施形態において塗膜は、水性塗料組成物を金属板等の基材に塗装した、架橋後の被膜をいう。
【００１６】
［水性塗料］
本発明の水性塗料は、前述の通り、カルボキシル基を有し、酸価が５０ｍｇＫＯＨ／ｇ以上であるオレフィン系ポリマー（Ａ）（以下、単にオレフィン系ポリマー（Ａ）とすることがある）、アミド基を有するモノマー（ｍ１）（以下、単にアミド系モノマー（ｍ１）とすることがある）を含有するアクリル系モノマー（ｂ）を重合してなるアクリル系ポリマー（Ｂ）、硬化剤（Ｃ）、および水性分散媒を含む。
【００１７】
＜オレフィン系ポリマー（Ａ）＞
本発明において用いられるオレフィン系ポリマー（Ａ）とは、カルボキシル基を有するオレフィンポリマーであり、ポリエチレン、ポリプロピレンホモポリマーなどのポリオレフィンをカルボン酸で修飾した変性オレフィン（コ）ポリマーや、α-オレフィンモノマーとカルボキシル基を有するモノマーとの共重合体であるオレフィンコポリマーなどである。
【００１８】
オレフィン系ポリマー（Ａ）は、後述のアクリル系モノマー（ｂ）を重合し、アクリル系ポリマー（Ｂ）を得る際に用い、生成物、即ち、オレフィン系ポリマー（Ａ）とアクリル系ポリマー（Ｂ）とを含むエマルション（Ｘ）の分散安定性を発現させる。さらに、エマルション（Ｘ）を含む水性塗料を塗装し得られる塗膜の金属素材等への密着性を向上させる。
【００１９】
ポリオレフィンとしては、特に限定されないが、エチレン、プロピレン、1-ブテン、3-メチル-1-ブテン、4-メチル-1-ペンテン、3-メチル-1-ペンテン、1-ヘプテン、1-ヘキセン、1-オクテン、1-デセンおよび1-ドデセンなどのα-オレフィンモノマーの重合体であり、具体的には、ポリエチレン、ポリプロピレン、ポリ-1-ブテン、ポリ-3-メチル-1-ブテン、ポリ-4-メチル-1-ペンテン、ポリ-3-メチル-1-ペンテン、ポリ-1-ヘプテン、ポリ-1-ヘキセン、ポリ-1-オクテン、ポリ-1-デセン、ポリ-1-ドデセンなどのオレフィンホモポリマー、
エチレン-プロピレンコポリマー、エチレン-1-ブテンコポリマー、プロピレン-1-ブテンコポリマーなどのオレフィンコポリマーが挙げられる。
【００２０】
オレフィン系ポリマー（Ａ）の有するカルボキシル基は、オレフィンホモポリマーやオレフィンコポリマー等のポリオレフィンを得た後、カルボキシル基を側鎖に導入したり、オレフィンモノマーとカルボキシル基を有するモノマーとを共重合したりすることにより得ることができる。
ポリオレフィンを修飾するためのカルボン酸としては、無水マレイン酸などが挙げられ、修飾した変性オレフィン（コ）ポリマーとしては、具体的には、無水マレイン酸グラフトポリエチレン、無水マレイン酸グラフトポリプロピレン、無水マレイン酸グラフトポリ-1-ブテン、無水マレイン酸グラフトポリ-3-メチル-1-ブテン、無水マレイン酸グラフトポリ-4-メチル-1-ペンテン、無水マレイン酸グラフトポリ-3-メチル-1-ペンテン、無水マレイン酸グラフトポリ-1-ヘプテン、無水マレイン酸グラフトポリ-1-ヘキセン、無水マレイン酸グラフトポリ-1-オクテン、無水マレイン酸グラフトポリ-1-デセン、無水マレイン酸グラフトポリ-1-ドデセン、無水マレイン酸グラフトエチレン-プロピレンコポリマー、無水マレイン酸グラフトエチレン-1-ブテンコポリマー、無水マレイン酸グラフトプロピレン-1-ブテンコポリマーなどが挙げられる。
【００２１】
また、α-オレフィンモノマーと共重合するカルボキシル基を有するモノマーとしては、アクリル酸、メタクリル酸、無水マレイン酸などが挙げられ、得られるコポリマーとしては、具体的にはエチレン-アクリル酸コポリマー、エチレン-メタクリル酸コポリマー、エチレン-無水マレイン酸コポリマーなどが挙げられる。
これらのカルボキシル基を有するオレフィン系ポリマーは、１種単独で、または２種以上を組み合わせて用いることができる。
オレフィン系ポリマー（Ａ）は市販品を用いてもよい、好ましく使用できる市販品としては、例えば、ダウ・ケミカル社製「ＰＲＩＭＡＣＯＲ」シリーズ、三井・デュポン・ポリケミカル社製「ＮＵＣＲＥＬ」シリーズ、エクソンモービル社製「Ｅｓｃｏｒ」シリーズなどが挙げられる。
【００２２】
オレフィン系ポリマー（Ａ）の酸価は５０ｍｇＫＯＨ／ｇ以上であり、３００ｍｇＫＯＨ／ｇ以下がより好ましく、６０〜２００ｍｇＫＯＨ／ｇがより好ましく、８０〜１７０ｍｇＫＯＨ／ｇがさらに好ましい。５０ｍｇＫＯＨ／ｇ以上とすることで、オレフィン系ポリマー（Ａ）が水性分散媒に溶解、又は分散しやすくなり、後述のエマルション（Ｘ）の分散安定性が向上し、３００ｍｇＫＯＨ／ｇ以下とすることにより耐レトルト性も向上する。
【００２３】
＜アクリル系ポリマー（Ｂ）＞
本実施形態においてアクリル系ポリマー（Ｂ）は、アミド系モノマー（ｍ１）を含有するアクリル系モノマー（ｂ）を（共）重合して得られるポリマーである。
【００２４】
（アミド基を有するモノマー（ｍ１））
アミド基を有するモノマーとしては、Ｎ−アルコキシアルキル（メタ）アクリルアミド、Ｎ−ヒドロキシアルキル（メタ）アクリルアミド、又は（メタ）アクリルアミドであることが好ましい。具体的には、例えば、Ｎ−ヒドロキシメチル（メタ）アクリルアミド、Ｎ−ヒドロキシエチル（メタ）アクリルアミド、Ｎ−ヒドロキシブチル（メタ）アクリルアミド等のＮ−ヒドロキシアルキル（メタ）アクリルアミド；
Ｎ−メトキシメチル（メタ）アクリルアミド、Ｎ−エトキシメチル（メタ）アクリルアミド、Ｎ−（ｎ−，イソ）ブトキシメチル（メタ）アクリルアミド、Ｎ−メトキシエチル（メタ）アクリルアミド、Ｎ−エトキシエチル（メタ）アクリルアミド、Ｎ−（ｎ−、イソ）ブトキシエチル（メタ）アクリルアミド等のＮ−アルコキシアルキル（メタ）アクリルアミド；
および（メタ）アクリルアミド等が挙げられる。
その中でも、Ｎ−アルコキシアルキル（メタ）アクリルアミド、Ｎ−ヒドロキシアルキル（メタ）アクリルアミドが、架橋が進行しやすいため好ましい。
アミド系モノマー（ｍ１）は、１種単独で又は２種以上を組み合わせて用いることができる。
【００２５】
また、アクリル系ポリマー（Ｂ）に用いられる前記アミド系モノマー（ｍ１）以外のアクリル系モノマー（ｂ）としては、例えば、メチル（メタ）アクリレート、エチル（メタ）アクリレート、イソプロピル（メタ）アクリレート、ｎ−プロピル（メタ）アクリレート、ｎ−ブチル（メタ）アクリレート、イソブチル（メタ）アクリレート、ｔ−ブチル（メタ）アクリレート、ヘキシル（メタ）アクリレート、エチルヘキシル（メタ）アクリレート等のアルキル（メタ）アクリレート系モノマー；
（メタ）アクリル酸、クロトン酸、マレイン酸、イタコン酸、フマル酸、シトラコン酸、メサコン酸等のカルボキシル基を有するモノマー；
ヒドロキシメチル（メタ）アクリレート、２−ヒドロキシエチル（メタ）アクリレート、２−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、ヒドロキシペンチル（メタ）アクリレート、ヒドロキシヘキシル（メタ）アクリレート等の水酸基を有するモノマー；
グリシジル（メタ）アクリレート、メチルグリシジル（メタ）アクリレート、３，４−エポキシシクロヘキシルメチル（メタ）アクリレート、６−メチル−３，４−エポキシシクロヘキシルメチル（メタ）アクリレート等のグリシジル基を有するモノマー；
エチレングリコールジ（メタ）アクリレート、ポリエチレングリコールジ（メタ）アクリレート、プロピレングリコールジ（メタ）アクリレート、ポリプロピレングリコールジ（メタ）アクリレート、１,４−ブタンジオールジ（メタ）アクリレート、ネオペンチルグリコールジ（メタ）アクリレート、１,６−ヘキサンジオールジ（メタ）アクリレート、１,９−ノナンジオールジ（メタ）アクリレート、１,１０−デカンジオールジ（メタ）アクリレート、トリシクロデカンジメチロールジ（メタ）アクリレート等のジ（メタ）アクリレートモノマー等のエチレン性不飽和基を２つ以上有するモノマー；
スチレン、α−メチルスチレン等の芳香族系モノマー等が挙げられる。
アクリル系モノマー（ｂ）は、１種単独で又は２種以上を組み合わせて用いることができる。
【００２６】
アクリル系ポリマー（Ｂ）を構成するアクリル系モノマー（ｂ）中、アミド基を有するモノマー（ｍ１）の割合は、アクリル系モノマー（ｂ）の全量１００質量％中、０．１〜２０質量％であることが好ましく、０．５〜１０質量％であることがより好ましく、更には１〜１０質量％であることが好ましい。アクリル系モノマー（ｂ）がアミド基を有するモノマー（ｍ１）を前記範囲内で含むことにより、オレフィン系ポリマー（Ａ）中のカルボキシル基と反応し、得られるアクリル系ポリマー（Ｂ）の一部がオレフィン系ポリマー（Ａ）と結合し分散安定性が向上したり、塗膜としての架橋密度が向上したりすることが期待できる。
【００２７】
エマルション（Ｘ）は、オレフィン系ポリマー（Ａ）とアクリル系ポリマー（Ｂ）と水性分散媒とを含むものであり、オレフィン系ポリマー（Ａ）とアクリル系ポリマー（Ｂ）とが複合化したポリマー粒子が水性分散媒に分散していると考察される。詳しくは、アクリル系ポリマー（Ｂ）の粒子に対し、オレフィン系ポリマー（Ａ）が一種の乳化剤として機能し、アクリル系ポリマー（Ｂ）の粒子の周囲にオレフィン系ポリマー（Ａ）が付き、粒子全体を水性分散媒に分散しているものと考察している。
【００２８】
このようなエマルション（Ｘ）は、例えば、オレフィン系ポリマー（Ａ）を含む水性分散体または水溶液中で、アミド基を有するモノマー（ｍ１）を含有するアクリル系モノマー（ｂ）を、ラジカル開始剤を用いて重合することにより得ることができる。
より具体的には、反応槽に水性分散媒、オレフィン系ポリマー（Ａ）を仕込み、次いでアクリル系モノマー（ｂ）を添加しながら乳化重合することでアクリル系ポリマー（Ｂ）を合成する方法が挙げられる。ラジカル開始剤や後述する還元剤は、反応槽にいれておくこともできるし、アクリル系モノマー（ｂ）と共に滴下槽に入れておき、アクリル系モノマー（ｂ）と共に反応槽に滴下することもできるし、アクリル系モノマー（ｂ）とは別の滴下層に入れておき、反応槽に滴下することもできる。
【００２９】
また、別の方法としては、アクリル系モノマー（ｂ）をオレフィン系ポリマー（Ａ）および塩基性化合物を使用して水性分散媒に乳化（プレ乳化という）を行った後、プレ乳化物を反応槽へ供給して乳化重合することでアクリル系ポリマー（Ｂ）を合成する方法が挙げられる。ラジカル開始剤や後述する還元剤は、水性分散媒の一部とともに反応槽にいれておくこともできるし、プレ乳化物に入れておくこともできるし、プレ乳化物とは別の滴下槽に入れておき、反応槽に滴下することもできる。
【００３０】
前記乳化重合の際にオレフィン系ポリマー（Ａ）と共に水溶性ないし水分散性樹脂を使用してもよい。水分散性樹脂としては、カルボキシル基を含有するポリエステル樹脂、アクリル変性ポリエステル樹脂、セルロース樹脂、およびポリビニルアルコール、ならびにその誘導体等を適宜使用できる。
【００３１】
（水性分散媒）
水性分散媒としては、水の他に、いわゆる有機溶剤のうち親水性のものが挙げられる。水と親水性有機溶剤との併用は、エマルション（Ｘ）の分散安定性向上の点で好ましい。
いわゆる有機溶剤のうち親水性のものとしては、具体的には、例えば、エタノール、ｎ−プロパノール、イソプロパール、ｎ−ブチルアルコール、イソブチルアルコール、ｎ−アミルアルコール、アミルアルコール、メチルアミルアルコール、オクタノール、２−エチルヘキサノール等のアルコール類；
エチレングリコール、ジエチレングリコール、プロピレングリコール、ジプロピレングリコール、１，３−ブチレングリコール等のグリコール類；
エチレングリコールモノメチルエーテル、エチレングリコールジメチルエーテル、エチレングリコールモノエチルエーテル、エチレングリコールジエチルエーテル、エチレングリコールモノ（イソ）プロピルエーテル、エチレングリコールジ（イソ）プロピルエーテル、エチレングリコールモノ（イソ）ブチルエーテル、エチレングリコールジ（イソ）ブチルエーテル、エチレングリコールモノ−ｔｅｒｔ−ブチルエーテル、エチレングリコールモノヘキシルエーテル、１，３−ブチレングリコール−３−モノメチルエーテル、３−メトキシブタノール、３−メチル−３−メトキシブタノール、ジエチレングリコールモノメチルエーテル、ジエチレングリコールジメチルエーテル、ジエチレングリコールモノエチルエーテル、ジエチレングリコールジエチルエーテル、ジエチレングリコールモノ（イソ）プロピルエーテル、ジエチレングリコールジ（イソ）プロピルエーテル、ジエチレングリコールモノ（イソ）  ブチルエーテル、ジエチレングリコールジ（イソ）ブチルエーテル、ジエチレングリコールモノヘキシルエーテル、ジエチレングリコールジヘキシルエーテル、トリエチレングリコールジメチルエーテル、プロピレングリコールモノメチルエーテル、プロピレングリコールモノエチルエーテル、プロピレングリコールモノ（イソ）プロピルエーテル、プロピレングリコールモノ（イソ）ブチルエーテル、プロピレングリコールジメチルエーテル、プロピレングリコールジエチルエーテル、プロピレングリコールジ（イソ）プロピルエーテル、プロピレングリコールジ（イソ）  ブチルエーテル、ジプロピレングリコールモノメチルエーテル、ジプロピレングリコールモノエチルエーテル、ジプロピレングリコールモノ（イソ）プロピルエーテル、ジプロピレングリコールモノ（イソ）ブチルエーテル、ジプロピレングリコールジメチルエーテル、ジプロピレングリコールジエチルエーテル、ジエチレングリコールジ（イソ）プロピルエーテル、ジプロピレングリコールジ（イソ）ブチルエーテル等の各種エーテルアルコールないしはエーテル類；
エチレングリコールモノメチルエーテルアセテート、エチレングリコールモノエチルエーテルアセテート、プロピレングリコールモノメチルエーテルアセテート、３−メトシブチルアセテート、エチレングリコールモノブチルエーテルアセテート、３−メチル−３−メトキシブチルアセテート等のアセテート類等の有機溶剤を適宜用いることができる。
有機溶剤は、１種単独で又は２種以上を組み合わせて用いることができる。
【００３２】
（ラジカル開始剤）
エマルション（Ｘ）の合成において、ラジカル開始剤を用いてアクリル系モノマー（ｂ）を重合するが、その中でもノニオン性の水溶性ラジカル開始剤を用いることが好ましい。ノニオン性の水溶性ラジカル開始剤を用いることにより、エマルション（Ｘ）の親水性が高まり過ぎることを抑制し、塗膜の耐水性、耐レトルト性、および剥離を抑制することができる。
【００３３】
ノニオン性の水溶性ラジカル開始剤は、中でも、過酸化物、又はアゾ開始剤が好ましい。
前記過酸化物としては、例えば、過酸化水素、ｔｅｒｔ−ブチルハイドロパーオキサイド、クメンハイドロパーオキサイド、ジイソプロピルベンゼンヒドロパーオキサイド、ｐ−メンタンヒドロパーオキサイド等が挙げられる。
前記アゾ開始剤としては、例えば２，２'−アゾビス［２−（２−イミダゾリン−２−イル）プロパン］、２，２'−アゾビス｛２−メチル−Ｎ−［１，１−ビス（ヒドロキシメチル）−２−ヒドロキシエチル］プロピオンアミド｝、２，２'−アゾビス［２−メチル−Ｎ−（２−ヒドロキシエチル）プロピオンアミド］等が挙げられる。
これらの中でも過酸化物が好ましく、過酸化水素およびｔｅｒｔ−ブチルハイドロパーオキサイドがより好ましい。
ノニオン性の水溶性ラジカル開始剤は、１種単独で、又は２種以上を組み合わせて用いることができる。
【００３４】
また、アクリル系ポリマー（Ｂ）の重合は、上記ノニオン性の水溶性ラジカル開始剤と還元剤とを組み合わせてレドックス系重合することが好ましい。この場合、前記ノニオン性の水溶性ラジカル開始剤は酸化剤として作用する。レドックス系重合で重合反応を行うことにより、重合速度を速め、低い温度で重合反応が可能となる。
【００３５】
（還元剤）
前記還元剤は、還元性有機化合物、還元性無機化合物のいずれも好適に用いることができる。前記還元性有機化合物としては、例えば、ベンゾインや、アスコルビン酸、エリソルビン酸、酒石酸、クエン酸、ブドウ糖、ホルムアルデヒドスルホキシラート等の金属塩（ナトリウム塩、カリウム塩、カルシウム塩など）が挙げられる。
前記還元性無機化合物は、例えば、チオ硫酸ナトリウム、亜硫酸ナトリウム、重亜硫酸ナトリウム、メタ重亜硫酸ナトリウム等が挙げられる。
還元剤は中でも還元性有機化合物であることが好ましく、アスコルビン酸、又はエリソルビン酸の金属塩がより好ましく、アスコルビン酸ナトリウム、又はエリソルビン酸ナトリウムが更により好ましい。
還元剤は、１種単独で、又は２種以上を組み合わせて用いることができる。
【００３６】
ノニオン性の水溶性ラジカル開始剤は、アクリル系モノマー（ｂ）１００質量％に対して、０．０１〜１質量％であることが好ましい。
また、還元剤は、アクリル系モノマー（ｂ）１００質量％に対して、０．０１〜２質量％であることが好ましい。
また、ノニオン性の水溶性ラジカル重合開始剤や還元剤の添加方法は、間欠的、連続的、および一括添加等、いずれの方法であってもよい。
【００３７】
（塩基性化合物）
アクリル系モノマー（ｂ）を重合し、エマルション（Ｘ）を得る際、必要に応じて塩基性化合物を含有してもよい。
塩基性化合物を含有することにより、オレフィン系ポリマー（Ａ）中のカルボキシル基の少なくとも一部を中和することができ、オレフィン系ポリマー（Ａ）の水性分散媒への溶解性、プレ乳化物の安定性、エマルション（Ｘ）の分散安定性等が向上することがある。
塩基性化合物としては、有機アミン化合物、アンモニア、アルカリ金属の水酸化物等が好ましい。
前記有機アミン化合物としては、例えば、モノメチルアミン、ジメチルアミン、トリメチルアミン、モノエチルアミン、ジエチルアミン、トリエチルアミン、モノプロピルアミン、ジプロピルアミン、モノエタノールアミン、ジエタノールアミン、トリエタノールアミン、Ｎ，Ｎ−ジメチル−エタノールアミン、Ｎ，Ｎ−ジエチル−エタノールアミン、２−ジメチルアミノ−２−メチル−１−プロパノール、２−アミノ−２−メチル−１−プロパノール、Ｎ−メチルジエタノールアミン、Ｎ−エチルジエタノールアミン、モノイソプロパノールアミン、ジイソプロパノールアミン、トリイソプロパノールアミン等が挙げられる。
前記アルカリ金属の水酸化物としては、例えば、水酸化リチウム、水酸化ナトリウム、水酸化カリウム等が挙げられる。
塩基性化合物は１種単独で又は２種以上を組み合わせて用いることができる。
【００３８】
エマルション（Ｘ）中に含まれるオレフィン系ポリマー（Ａ）とアクリル系ポリマー（Ｂ）の質量比は、（Ａ）／（Ｂ）＝１０／９０〜６０／４０であることが好ましく、２０／８０〜５０／５０であることがより好ましい。オレフィン系ポリマー（Ａ）の比率を１０以上とすることで、エマルション（Ｘ）の分散安定性が向上し、また、６０以下とすることで塗膜の加工性、および耐レトルト性が向上する。
また、エマルション（Ｘ）中のアクリル系ポリマー（Ｂ）のガラス転移温度（Ｔｇ）は、１０℃〜１００℃が好ましく、３０℃〜７０℃がより好ましい。Ｔｇを１０℃以上とすることで、塗膜がより耐擦傷性に優れ、またＴｇが１００℃以下とすることで塗膜の加工性がより優れる。
なお、Ｔｇは、用いるアクリル系モノマー（ｂ）の各々のホモポリマーのＴｇと配合比から算出した計算値である。本発明では、ＦＯＸの式を使用した値を用いるものとする。なお、モノマーのホモポリマーのＴｇは、ポリマーハンドブック（１９７５年発行、セカンドエディション）に記載の値を用いる。また、アクリル系モノマー（ｂ）として前述したエチレン性不飽和基を２つ以上有するモノマーも少量（例えば、アクリル系モノマー（ｂ）１００質量％中、１．０質量％以下）であれば用い得るが、少量故アクリル系ポリマー（Ｂ）のＴｇの算出には考慮しないものとする。
【００３９】
＜硬化剤（Ｃ）＞
本発明の水性塗料は、塗膜の硬化性や金属密着性を向上させる目的で硬化剤（Ｃ）を含有する。
硬化剤（Ｃ）としては、自己架橋性、或いはエマルション（Ｘ）（オレフィン系ポリマー（Ａ）、およびアクリル系ポリマー（Ｂ））に含まれるカルボキシル基、アミド基、水酸基等の反応性官能基と反応する化合物が用いることができ、フェノール樹脂（ｃ１）、アミノ樹脂（ｃ２）、およびβ−ヒドロキシアルキルアミド化合物（ｃ３）などが挙げられる。
【００４０】
（フェノール樹脂（ｃ１））
フェノール樹脂（ｃ１）としては、フェノール化合物と、ホルムアルデヒド等のアルデヒドとの付加縮合反応により合成した樹脂が好ましく用いられる。
フェノール化合物としては、例えば、フェノール、ｏ−クレゾール、ｐ−クレゾール、ｐ−ｔｅｒｔ−ブチルフェノール、ｐ−フェニルフェノール、ｐ−ノニルフェノール、２，３−キシレノール、２，５−キシレノール、ｍ−クレゾール、３，５−キシレノール、レゾルシノール、およびハイドロキノン等が挙げられる。この場合、フェノール化合物は１種単独で又は２種以上を組み合わせて用いてもよい。
フェノール樹脂は市販品を用いてもよい、好ましく使用できる市販品としては、例えば、Ａｌｌｎｅｘ社製Ｐｈｅｎｏｄｕｒ  ＰＲ２８５、ＰＲ５１６、ＰＲ５６６、ＰＲ６１２、ＶＰＲ１７８５；住友ベークライト社製  スミライトレジンＰＲ−５５３１７、ＰＲ−５５８１９、ＰＲ−５３８９３Ａ；アイカＳＤＫフェノール社製  ショウノールＢＫＳ−３６８、ＣＫＳ−３８９８等を挙げることができる。
【００４１】
（アミノ樹脂（ｃ２））
アミノ樹脂（ｃ２）としては、尿素やメラミン、ベンゾグアナミン等のアミノ化合物にホルムアルデヒドを付加反応させたもの等を挙げることができる。この場合、アミノ化合物は１種単独で又は２種以上を組み合わせて用いることができる。
【００４２】
アミノ樹脂（ｃ２）は市販品を用いてもよい。好ましく使用できる市販品としては、例えば、Ａｌｌｎｅｘ社製Ｃｙｍｅｌ３０１、３０３ＬＦ、３０４、３２３、３２５、３２８、３７０、６５９、１１２３；また、ＢＡＳＦ社製  Ｌｕｗｉｐａｌ０１４、０１５、０１８、０６６、０７０、０５２、Ｂ０１７等を挙げることができる。
【００４３】
上記フェノール樹脂（ｃ１）、およびアミノ樹脂（ｃ２）は、ホルムアルデヒドの付加により生成したメチロール基の一部ないし全部を、炭素数が１〜１２なるアルコール類によってエーテル化した形のものも好適に用いられる。
【００４４】
（β−ヒドロキシアルキルアミド化合物（ｃ３））
β−ヒドロキシアルキルアミド化合物（ｃ３）としては、カルボキシル基と反応しうる官能基を持ち、下記一般式（１）で表されるような化合物が用いられる。
【００４５】
【化１】
2020041063.tif 000002
【００４６】
（式（１）中、Ｒ１は同一、又は相異なってもよい水素原子、メチル基、又はエチル基を表し、Ｒ２は同一、又は相異なってもよい水素原子、炭素原子数１〜５のアルキル基、又は-ＣＨ２-（Ｒ１）-ＣＨ-ＯＨ、Ｘは炭素原子数２〜６のアルキル基を表す。）
【００４７】
β−ヒドロキシアルキルアミド化合物（ｃ３）は市販品を用いてもよい。好ましく使用できる市販品としては、例えば、エムスケミー・ジャパン社製  ＰＲＩＭＩＤ  ＸＬ−５５２（Ｎ,Ｎ,Ｎ’,Ｎ’−テトラキス（２−ヒドロキシエチル）アジポアミド））、ＱＭ-１２６０、ＳＦ-４５１０等を挙げることができる。
【００４８】
また、前記硬化剤（Ｃ）以外にも、エマルション（Ｘ）（オレフィン系ポリマー（Ａ）、およびアクリル系ポリマー（Ｂ））に含まれる反応性官能基と反応する化合物であれば同様に用いることができ、オキサゾリン化合物、カルボジイミド化合物、金属キレート化合物等が挙げられる。
【００４９】
（オキサゾリン化合物）
オキサゾリン化合物としては、分子内にオキサゾリン基を２個以上有する化合物が好ましく用いられ、例えば、２’−メチレンビス（２−オキサゾリン）、２，２’−エテンビス（２−オキサゾリン）、２，２’−エテンビス（４−メチル−２−オキサゾリン）、２，２’−プロペンビス（２−オキサゾリン）、２，２’−テトラメチレンビス（２−オキサゾリン）、２，２’−ヘキサメチレンビス（２−オキサゾリン）、２，２’−オクタメチレンビス（２−オキサゾリン）、２，２’−ｐ−フェニレンビス（２−オキサゾリン）、２，２’−ｐ−フェニレンビス（４，４’−ジメチル−２−オキサゾリン）、２，２’−ｐ−フェニレンビス（４−メチル−２−オキサゾリン）、２，２’−ｐ−フェニレンビス（４−フェニル−２−オキサゾリン）等を挙げることができる。または、２−イソプロペニル−２−オキサゾリンや、２−イソプロペニル−４，４−ジメチル−２−オキサゾリンなどのビニル系モノマーとこれらのビニル系モノマーと共重合し得る他のモノマーとの共重合体でもよい。
【００５０】
（カルボジイミド化合物）
カルボジイミド化合物としては、カルボジイミド基（−Ｎ＝Ｃ＝Ｎ−）を分子内に２個以上有する化合物が好ましく用いられ、公知のポリカルボジイミドが使用できる。また、カルボジイミド化合物は、ジイソシアネートを脱炭酸縮合反応させることによって生成した高分子量ポリカルボジイミドも使用できる。このような化合物としては、以下のジイソシアネートを脱炭酸縮合反応させたものが挙げられる。
ジイソシアネートとしては、４，４’−ジフェニルメタンジイソシアネート、３，３’−ジメトキシ−４，４’−ジフェニルメタンジイソシアネート、３，３’−ジメチル−４，４’−ジフェニルメタンジイソシアネート、４，４’−ジフェニルエーテルジイソシアネート、３，３’−ジメチル−４，４’−ジフェニルエーテルジイソシアネート、２，４−トリレンジイソシアネート、２，６−トリレンジイソシアネート、１−メトキシフェニル−２，４−ジイソシアネート、イソホロンジイソシアネート、４，４’−ジシクロヘキシルメタンジイソシアネート、テトラメチルキシリレンジイソシアネートの内の一種、またはこれらの混合物を使用することができる。
【００５１】
（金属キレート化合物）
金属キレート化合物としては、アルミニウム、鉄、銅、亜鉛、スズ、チタン、チタン、ニッケル、アンチモン、マグネシウム、バナジウム、クロム、ジルコニウムなどの多価金属が２，４−ペンタンジオンやアセト酢酸エチル、アセチルアセトン等に配位した化合物が挙げられる。
また、金属キレート化合物を架橋剤として使用する場合、エマルション（Ｘ）（オレフィン系ポリマー（Ａ）、およびアクリル系ポリマー（Ｂ））中の官能基との反応性をより遅延し、塗液中での保存安定性を向上するため、配位性化合物を併用してもよい。
上記配位性化合物としては、アセチルアセトン、ジメチルグリオキシム、オキシン、ジチゾン、エチレンジアミン四酢酸（別名：ＥＤＴＡ）のようなポリアミノオキシ酸、クエン酸のようなオキシカルボン酸、縮合リン酸等が挙げられる。その中でも、アセチルアセトンは揮発性を有し除去することが容易であるため好ましい。
【００５２】
硬化剤（Ｃ）は、オレフィン系ポリマー（Ａ）とアクリル系ポリマー（Ｂ）との合計１００質量部に対し、０．１〜２０質量部添加することが好ましく、１〜１０質量部添加することがより好ましく、耐レトルト性や耐腐食性、加工性等が向上する。
【００５３】
その他の成分
本発明の水性塗料は、通常、前記エマルション（Ｘ）を分散する水等の水性分散媒体を含み、更に、本実施形態の効果を損なわない範囲で、必要に応じて他の成分を含有してもよい。以下、好適に含まれ得る成分について説明する。
【００５４】
また本発明の水性塗料は、必要に応じて、製缶工程における塗膜の傷付きを防止するなど目的で、ワックス等の滑剤、および硬化触媒等を添加することもできる。
ワックスとしては、蜜蝋、ラノリンワックス、鯨蝋、キャンデリラワックス、カルナバワックス、ライスワックス、木蝋、ホホバ油、パーム油等の動植物系ワックス；
モンタンワックス、オゾゲライト、セレシン、パラフィンワックス、マイクロクリスタリンワックス、ペトロラタム等の鉱物、石油系ワックス；
フィッシャー・トロプシュワックス、ポリエチレンワックス、酸化ポリエチレンワックス、酸化ポリプロピレンワックス、モンタンワックス誘導体、パラフィンワックス誘導体、マイクロクリスタリンワックス誘導体、テフロン（登録商標）ワックス等の合成ワックス等が挙げられる。
硬化触媒としては、ドデシルベンゼンスルホン酸、メタンスルホン酸、ｐ−トルエンスルホン酸、ジノニルナフタレンジスルホン酸、トリフルオロメタンスルホン酸、および硫酸、ならびにこれらの中和物等が挙げられる。
【００５５】
また、本発明の水性塗料は、必要に応じて塗装性を向上させるなどの目的で、界面活性剤、消泡剤およびレベリング剤等の各種成分を含有してもよい。
【００５６】
＜水性塗料組成物の用途＞
本発明の水性塗料組成物は、金属、プラスチックス等の部材を被覆する塗膜を形成する目的で好適に使用することができる。特に、飲料や食品等を収納する缶等の収納容器を被覆する用途が好ましく、その内面および外面を問わずに使用できるところ、その高度な加工性を活かして缶の内面を被覆する用途がより好ましく、特に飲料缶の内面に使用することが好ましい。また、エンジンオイル等の食品用途以外の収納容器にも好適に用いることができる。なお、本実施形態の水性塗料組成物は、缶の外面を被覆する用途にも使用できることはいうまでもない。
【００５７】
前記金属は、例えば、アルミニウム、錫メッキ鋼板、クロム処理鋼板、ニッケル処理鋼板等が好ましく、さらにジルコニウム処理や燐酸処理等の表面処理を施すことができる。また、前記プラスチックスは、ポリエチレンおよびポリプロピレン等のポリオレフィン、並びに、ポリエチレンテレフタレート等のポリエステル等が好ましい。
【００５８】
塗装方法は、エアースプレー、エアレススプレー、および静電スプレー等のスプレー塗装、ロールコーター塗装、浸漬塗装、ならびに電着塗装等の公知の方法を使用できる。
金属に塗装する場合、１５０〜３００℃の温度で、１０秒〜３０分間焼き付けることが好ましく、２０秒〜１０分間がより好ましい。
【００５９】
［被覆缶］
本実施形態の被覆缶は、例えば、缶蓋と缶胴部材とを備える態様、リキャップ可能な蓋と、ボトル部を備える、いわゆるボトル缶が挙げられる。被覆缶は、１つの缶蓋と１つの缶胴部材で構成した２ピース缶、および上下２つの蓋と１つの缶胴部材で構成した３ピース缶が好ましい。ボトル部は、前記蓋で開閉可能なスクリューを有する飲み口部を有することが好ましい。
本実施形態の被覆缶は、缶材表面の少なくとも一部が、前記本実施形態の水性塗料の塗膜を有するものである。
当該被覆缶は、前記本実施形態の水性塗料の塗膜を有することにより、加工性、耐レトルト性に優れる。
【００６０】
被覆缶の製造方法は、特に限定されず、例えば、成形前の金属板に水性塗料を塗装してもよく、缶形状に成形された後の金属部材に水性塗料を塗装してもよく、トリミング後に水性塗料を塗装してもよい。
【００６１】
塗膜の厚みは特に限定されないが、通常１〜５０μｍ程度である。乾燥後の塗膜量は用途によって適宜選定すればよいが、通常５〜２００ｍｇ／ｄｍ２程度が好ましく、１０〜１５０ｍｇ／ｄｍ２がより好ましい。
【００６２】
本発明の被覆缶は、内容物として飲料水、清涼飲料水、茶飲料、アルコール飲料等の飲料を収納する用途が好ましい。また、魚肉、果物等の非飲料を収納してもよい。
【実施例】
【００６３】
以下、本発明を実施例により具体的に説明するが、本発明はこれらの実施例に限定されるものではない。なお、実施例中、「部」は質量部を、「％」とは質量％をそれぞれ表す。
【００６４】
［製造例１］
＜オレフィン系ポリマー（Ａ−１）水溶液の製造＞
撹拌機、温度計、還流冷却管、滴下槽、および窒素ガス導入管を備えた反応容器に、ＰＲＩＭＡＣＯＲ（商標）５９８０ｉ（ダウ・ケミカル社製、エチレン-アクリル酸コポリマー、酸価：約１６０ｍｇＫＯＨ／ｇ）１００部、イオン交換水３７５．２６部、ジメチルエタノールアミン２４．７４部を仕込み９０℃で加熱した。その後５時間かけて溶解し、不揮発分２０％のオレフィン系ポリマー（Ａ−１）水溶液を得た。
【００６５】
［製造例２］
＜オレフィン系ポリマー（Ａ−２）水溶液の製造＞
前記製造例１と同様の方法で、Ｅｓｃｏｒ（商標）５２００（エクソンモービル社製、エチレン-アクリル酸コポリマー、酸価：約１１７ｍｇＫＯＨ／ｇ）１００部、イオン交換水３８１．４１部、ジメチルエタノールアミン１８．５９部を仕込み９０℃で加熱した。その後５時間かけて溶解し、不揮発分２０％のオレフィン系ポリマー（Ａ−２）水溶液を得た。
【００６６】
［製造例３］
＜オレフィン系ポリマー（Ａ−３）水溶液の製造＞
前記製造例１と同様の方法で、ＮＵＣＲＥＬ（商標）Ｎ２０６０（三井・デュポン・ポリケミカル社製、エチレン-メタクリル酸コポリマー、酸価：約１３０ｍｇＫＯＨ／ｇ）１００部、イオン交換水３７９．２部、ジメチルエタノールアミン２０．７６部を仕込み９０℃で加熱した。その後５時間かけて溶解し、不揮発分２０％のオレフィン系ポリマー（Ａ−３）水溶液を得た。
【００６７】
[実施例１］
＜水性塗料（１）の製造＞
撹拌機、温度計、還流冷却管、滴下槽、および窒素ガス導入管を備えた反応容器に、イオン交換水１１０．３部、製造例１で得られた不揮発分２０％のオレフィン系ポリマー（Ａ−１）水溶液１８５．６部（ポリマー３７．１２部を含む）を仕込み、窒素ガス雰囲気下、撹拌しながら７０℃になるまで加熱した。
別途、滴下槽１にスチレン４５．０５部、エチルアクリレート４１．１５部、Ｎ−ブトキシメチルアクリルアミド０．４３部を仕込んだ。また滴下槽２に１％過酸化水素水１５部を仕込み、滴下槽３に１％エリソルビン酸ナトリウム水溶液１５部を仕込んだ。
撹拌しつつ反応容器内の温度を７０℃に保持しながら、それぞれの滴下槽から３時間かけてモノマー等を反応容器内に滴下し、乳化重合を行うことでアクリル系ポリマー（Ｂ−１）を含有する、不揮発分約２９％のエマルション（Ｘ−１）を得た。
その後、イオン交換水３６．２３部、ｎ−ブタノール２５部、エチレングリコールモノブチルエーテル２５部、フェノール樹脂（ｃ１）として石炭酸・ホルムアルデヒド型フェノール樹脂１．２４部を添加し、ろ過することで不揮発分が２４．２％の水性塗料（１）を得た。
【００６８】
［実施例２〜１６］、［比較例１〜２］
実施例１において各成分の種類および配合量を表１〜２のように変更した以外は、実施例１と同様にして、水性塗料（２）〜（１６）、（１７）、（１８）を得、後述する方法に従い、評価した。    
なお、実施例１６に用いた１，４−ブタンジオールジアクリレートは少量であったため、ガラス転移温度には関与しないと判断し、算出時に考慮しなかった。
【００６９】
［比較例３］
＜アクリル系共重合体（Ｅ）の合成＞
撹拌機、温度計、還流冷却管、滴下槽、および窒素ガス導入管を備えた反応容器に、エチレングリコールモノブチルエーテル８部、イオン交換水１８．２部を仕込んで、加熱を開始し１００℃程度で還流した。還流を維持したままメタクリル酸１０部、スチレン６部、アクリル酸エチル４部、および過酸化ベンゾイル０．３部の混合物を滴下槽から４時間にわたって連続滴下し重合した。
滴下終了から１時間後、および２時間後に過酸化ベンゾイル０．０３部をそれぞれ添加し、滴下終了から３時間反応を継続した。次いで冷却することで数平均分子量２５０００、ガラス転移温度８０℃、不揮発分４１％のアクリル系共重合体の溶液を得た。
次に、ジメチルエタノールアミン５．２部を添加して、１０分間撹拌した後、イオン交換水４６．３部を加え、アクリル系共重合体を水に溶解させた。その結果、不揮発分２０％のアクリル系共重合体（Ｅ）水溶液を得た。
【００７０】
＜水性塗料組成物の製造＞
撹拌機、温度計、還流冷却管、滴下槽、および窒素ガス導入管を備えた反応容器に、前記アクリル系共重合体（Ｅ）水溶液４５部、イオン交換水１８．５部を仕込み、窒素ガス雰囲気下、撹拌しながら７０℃になるまで加熱した。
別途、滴下槽１にスチレン５．３６部、エチルアクリレート１５．０２部、Ｎ−ブトキシメチルアクリルアミド１．０８部（全モノマー中のアミド系モノマーの含有量：５．０３％）を仕込んだ。また滴下槽２に１％過酸化水素水０．７４部を仕込み、滴下槽３に１％エリソルビン酸ナトリウム水溶液０．９２部を仕込んだ。攪拌しつつ反応容器内の温度を７０℃に保持しながら、それぞれの滴下槽から３時間かけて滴下し乳化重合を行うことで、ポリマーエマルションを得た。
その後、イオン交換水５７部、ｎ−ブタノール１３．６部、エチレングリコールモノブチルエーテル９．１部、ドデシルベンゼンスルホン酸塩０．１６部、石炭酸・ホルムアルデヒド型フェノール樹脂１．５部を添加し、ろ過することで不揮発分が１８．５％の水性塗料（１９）を得た。アクリル系ポリマー１００質量部に対する硬化剤の量は５質量部である。
【００７１】
［比較例４］
＜オレフィン系ポリマー（Ａ−４）水溶液の製造＞
撹拌機、温度計、還流冷却管、滴下槽、および窒素ガス導入管を備えた反応容器に、Ｅｓｃｏｒ（商標）６０００（エクソンモービル社製、エチレン-アクリル酸コポリマー、酸価：約４７ｍｇＫＯＨ／ｇ）１００部、イオン交換水３９２．５３部、ジメチルエタノールアミン７．４７部を仕込み９０℃で加熱した。その後５時間かけて溶解を試みたが、不溶成分が残り、オレフィン系ポリマー水溶液が得られなかった、アクリル系モノマーの重合はしなかった。
【００７２】
［テストパネル１の作製］
実施例１〜１６、および比較例１〜３で得られた水性塗料を、焼付乾燥後の塗膜質量が４５ｍｇ／ｄｍ２となるように０．２６ｍｍ厚のアルミ板上にバーコーターで塗装し、２００℃×１２０秒の焼付乾燥を行って試験用テストパネル１を作製した。
【００７３】
［テストパネル２の作製］
実施例１〜１６、および比較例１〜３で得られた水性塗料を、焼付乾燥後の塗膜質量が８０ｍｇ／ｄｍ２となるように０．２６ｍｍ厚のアルミ板上にバーコーターで塗装し、第1ゾーンの温度が２８６℃、第２ゾーンの温度が３２６℃である２連型のコンベアーオーブンを２４秒で通過させて焼付乾燥を行って試験用テストパネル２を作製した。
【００７４】
＜折り曲げ加工性＞
テストパネル１を幅３０ｍｍ縦５０ｍｍの大きさに準備した。次いで図１の（ａ）のようにテストパネル１の塗膜を外側にして、縦長さ３０ｍｍの位置に直径３ｍｍの丸棒２を添えた。次に、図１の（ｂ）のように丸棒２に沿ってテストパネルを２つ折りにして幅３０ｍｍ・縦約３０ｍｍの試験片３を作製した。
この２つ折りにした試験片３の間に厚さ０．２６ｍｍのアルミ板を２枚はさみ、図１の（ｃ）のように幅１５ｃｍ×高さ５ｃｍ×奥行き５ｃｍの直方体状の１ｋｇのおもり４を高さ４０ｃｍから試験片３の折り曲げ部に落下させて完全に折り曲げた。
次いで、試験片４の折り曲げ部を濃度１％の食塩水中に浸漬させた。次いで、試験片４の、食塩水中に浸漬されていない平面部の金属部分と、食塩水との間を６Ｖ×６秒通電した時の電流値を測定した。
塗膜の加工性が乏しい場合、折り曲げ加工部の塗膜がひび割れて、下地の金属板が露出して導電性が高まるため、電流値が高くなる。
Ａ：０．５ｍＡ未満（良好）
Ｂ：０．５〜５ｍＡ未満（使用可）
Ｃ：５〜１５ｍＡ未満（使用不可）
【００７５】
＜ゲル分率＞
テストパネル１を幅１５ｃｍ・長さ１５ｃｍの大きさに準備した。次いでテストパネルを８０℃にて還流させたメチルエチルケトン（ＭＥＫ）中に６０分間浸漬し、浸漬前後のテストパネルの質量変化からゲル分率を算出した。
Ａ：９５％以上（良好）
Ｂ：９０〜９５％未満（使用可）
Ｃ：９０％未満（使用不可）
【００７６】
＜耐レトルト性試験＞
テストパネルを水に浸漬したまま、レトルト釜で１２５℃−３０分間レトルト処理を行い、塗膜の外観について目視で評価した。
Ａ：未処理の塗膜と変化なし（良好）
Ｂ：ごく薄く白化（使用可）
Ｃ：著しい白化（使用不可）
【００７７】
＜密着性試験＞
テストパネル１を水に浸漬したまま、レトルト窯で１２５℃−１時間レトルト処理を行い、処理後の塗膜面にカッターにてクロスカットを行った後、セロハン粘着テープを貼着し、強く剥離した後の塗膜の剥離状態について評価した。
Ａ：全く剥離なし（良好）
Ｂ：５％以下の剥離あり（使用可）
Ｃ：５％を超える剥離あり（使用不可）
【００７８】
耐腐食性を耐酸性試験、および耐アルカリ性試験で評価した。
＜耐酸性試験＞
テストパネル２を、クエン酸を用いてｐＨ３程度の水溶液に浸漬したまま、レトルト窯で１２５℃−３０分レトルト処理を行い、塗膜の外観について目視で評価した。
Ａ：未処理の塗膜と変化なし（良好）
Ｂ：ごく薄く白化（使用可）
Ｃ：著しい白化（使用不可）
【００７９】
＜耐アルカリ性試験＞
テストパネル２を、水酸化ナトリウムを用いてｐＨ１０程度の水溶液に浸漬したまま、レトルト窯で１２５℃−３０分レトルト処理を行い、塗膜の外観について目視で評価した。
Ａ：未処理の塗膜と変化なし（良好）
Ｂ：ごく薄く白化（使用可）
Ｃ：著しい白化（使用不可）
【００８０】
＜開口性試験＞
テストパネル２を幅５ｃｍ・長さ５ｃｍの大きさに準備した。テストパネル２の塗装面に当てた開口部の形状の型をプレス機でプレスし、塗装面に開口予定部を形成し、試料（テスト蓋材）とした。
同試料をレトルト窯で１２５℃−３０分レトルト処理した後、開口予定部の一端を塗装面側から無塗装面側に向けて細い棒状工具で打ち、開口予定部の前記一端をアルミニウム板ごと無塗装面側に突出させた。無塗装面側に突出した開口予定部の一端をペンチで挟み、開口予定部の形状に沿って開口予定部以外の部分からアルミニウム板ごと引きはがし、開口部を形成し、開口部を顕微鏡で拡大し目視判定した。
開口性が不良であると、塗膜が開口部の周辺部に残存しやすくなり、開口部内にはみだす幅が大きくなる。開口性が良好であるとは、塗膜が開口部内に全くはみ出さないか、或いは、はみ出したとしても、そのはみ出し幅がごくわずかである状態をいう。具体的は判定方法としては、はみ出ている幅を測定し、下記評価基準にて評価した。
Ａ：はみ出ている塗膜の最大幅が５０μｍ未満（良好）
Ｂ：はみ出ている塗膜の最大幅が５０μｍ以上１００μｍ未満（使用可）
Ｃ：はみ出ている塗膜の最大幅が１００μｍ以上（使用不可）
なお、飲料缶の蓋は、開口に際しては口金を缶内部に押し込むステイオンタブ方式が一般的である。しかし、内面塗膜の開口性評価は口金を缶外部に引きはがす方式の方が厳しいので、本発明では上述のように評価する。
【００８１】
【表１】
2020041063.tif 000003
【００８２】
【表２】
2020041063.tif 000004
【００８３】
【表３】
2020041063.tif 000005
【００８４】
なお、表１、２中、
Ｃｙｍｅｌ  ３０３ＬＦは、Ａｌｌｎｅｘ社製アミノ樹脂を、
ＰＲＩＭＩＤ  ＸＬ−５５２は、ＥＭＳ  ＣＨＥＭＩＥ（エムスケミー・ジャパン）社製β−ヒドロキシアルキルアミド化合物を、
それぞれ表す。
【００８５】
表に示される通り、カルボキシル基を有するオレフィン系ポリマー（Ａ）と、アミド基を有するモノマー（ｍ１）を含有するアクリル系モノマー（ｂ）を重合してなるアクリル系ポリマー（Ｂ）、および硬化剤（Ｃ）を含有する実施例1〜１６の水性塗料より得られた塗膜は、いずれも加工性、密着性、及び開口性に優れ、耐レトルト性、耐腐食性も良好なことが示された。一方、表に示される通り、比較例１〜２の水性塗料は、耐レトルト性は良好であったが、加工性や耐酸性が不十分であった。
【符号の説明】
【００８６】
１    テストパネル
２    丸棒
３    試験片
４    おもり
【図１】
2020041063.tif 000006